五酸化バナジウム結晶を水中に分散させた懸濁液に、560nm以下の波長成分を含む光を照射して、光化学反応により五酸化バナジウムゲルを合成することを特徴とする五酸化バナジウムゲルの製造方法。懸濁液に照射する光が、560nm以下の波長成分のみの光であることを特徴とする請求項1記載の五酸化バナジウムゲルの製造方法。懸濁液に照射する光の光源に、単色性に優れたレーザ光源或いはLED光源を使用することを特徴とする請求項2記載の五酸化バナジウムゲルの製造方法。懸濁液に照射する光の光源に面光源を使用することを特徴とする請求項1~3の何れか一つに記載の五酸化バナジウムゲルの製造方法。そこで本発明は、上記の如き問題に鑑みて為されたものであり、その目的とするところは、製造時において最終生成物に不純物が混入する心配がなく、また製造を怪我なく安全に行うことができ、しかも、製造効率にも優れた五酸化バナジウムゲルの製造方法を提供することにある。本発明者が上記課題を解決するために採用した手段は次のとおりである。即ち、本発明者は、五酸化バナジウム結晶を水中に分散させた懸濁液に、五酸化バナジウムが光を吸収する吸収端よりも波長が短い560nm以下の波長成分を含む光を照射して、光化学反応により五酸化バナジウムゲルの合成を行う新規の製造法を開発した。また、上記懸濁液に照射する光を、560nm以下の波長成分のみから光とすれば、五酸化バナジウムゲルの合成反応をより効率化することができ、その際使用する光源には、単色性に優れたレーザ光源やLED光源を使用するのが好ましい。一方、上記懸濁液に照射する光の光源に、点光源や線光源よりも発光面積の大きい有機EL等の面光源を使用すれば、一度の合成で五酸化バナジウムゲルを大量に生成することができるため、工業的な大量生産も行える。本発明では、五酸化バナジウムの光化学作用を利用して、五酸化バナジウム結晶と水との懸濁液に特定波長の光を照射することにより、五酸化バナジウムゲルを非晶質化等の前処理なく効率的に製造することが可能となる。しかも、本発明に係る合成方法では、五酸化バナジウムと水以外の材料を使用しないため、最終生成物に不純物が混入する問題も解消される。加えて、合成に危険な化学反応や高温の融液の生成等も伴わないため、五酸化バナジウムゲルの製造を安全に行うことができる。したがって、本発明により、不純物の混入がない純度の高い五酸化バナジウムゲルを生成することができるだけでなく、製造面での効率性や安全性にも優れた五酸化バナジウムゲルの製造方法を提供できることから、本発明の実用的利用価値は頗る高い。実施例1本発明の実施例1について、以下に説明する。この実施例1では、図1に示すように五酸化バナジウム結晶粉末560nm付近に吸収端を持つと水とを混合して懸濁液を生成した後、この懸濁液に対し、波長532nmのレーザ光を室温下において30Wcm2のエネルギー密度で20時間照射した。その結果、図2の顕微鏡写真に示すように、レーザ光を照射した部分が異なる色に変化した。一方、レーザ光を照射しなかった部分については、外観的な変化は見られなかった。そして、上記試料をラマン分光法による定性分析にかけたところ、図3に示すようにレーザ光を照射して色が変化した部分は、過酸化水素法で生成した五酸化バナジウムゲルと近似するスペクトルを示し、レーザ光を照射しなかった部分は、五酸化バナジウム結晶粉末と略同じスペクトルを示した。これにより、五酸化バナジウム結晶と水の懸濁液に、五酸化バナジウムが吸収する波長域のレーザ光を照射することによって、純度の高い五酸化バナジウムゲルを生成できることが確認できた。また、合成作業に関しては、危険な反応も伴わず安全に作業を行うことができた。本発明は、概ね上記のように構成されるが、記載した実施例にのみ限定されるものではなく、特許請求の範囲の記載内において種々の変更が可能であって、例えば、懸濁液に照射する光の光源には、レーザ光源だけでなくキセノンランプやハロゲンランプ、LED光源、有機EL照明などを使用することができる。ちなみに、上記レーザ光源やLED光源については、単色性が優れているため波長成分が560nm以下のみの光を照射して、合成反応をより効率化することができる。また、有機EL照明などの面光源を使用して照射面積を増やせば、五酸化バナジウムの大量生産も可能となる。そしてまた、五酸化バナジウムゲルの合成に必要な光エネルギーの総量については、照射光の波長域における五酸化バナジウムの光吸収率によって変わってくるが、光吸収率が高い波長域の光を照射すれば、より小さいエネルギー密度で、かつ、短時間で合成を行うことができる。また更に、五酸化バナジウムの光吸収率の波長依存性が分かれば、ある波長成分の光をどの程度照射したとき、どれくらいの光反応生成物が得られるかも予測できるため、懸濁液中の五酸化バナジウム結晶の量に応じて照射強度や照射時間を調整することもできる。他方、最終生成物に特定の不純物が混入している状態が逆に好ましい場合には、五酸化バナジウム結晶と水以外の材料が含まれた懸濁液に光を照射して五酸化バナジウムゲルの合成を行ってもよく、何れのものも本発明の技術的範囲に属する。